ГИДРИРОВАННЫЙ БЛОК-СОПОЛИМЕР, КОМПОЗИЦИЯ ПОЛИПРОПИЛЕНОВОЙ СМОЛЫ И ФОРМОВАННОЕ ИЗДЕЛИЕ

1. Гидрированный блок-сополимер, содержащий в своей молекуле полимерный блок (C), имеющий соединение диена с сопряженными двойными связями в качестве главного компонента, полимерный блок (B), имеющий соединение диена с сопряженными двойными связями в качестве главного компонента, и полимерный блок (S), имеющий винилароматическое соединение в качестве главного компонента, в котором:
полимерный блок (B) содержит полимерные блоки (B1) и (B2);
в гидрированном блок-сополимере содержание полимерного блока (C) составляет 1-20 мас.%, содержание полимерного блока (B) составляет 73-97 мас.%, и содержание полимерного блока (S) составляет 1-15 мас.%;
количество виниловых связей перед гидрированием полимерного блока (C) составляет 1-25 мольн.%, количество виниловых связей перед гидрированием полимерного блока (B1) составляет 40 мольн.% или больше и 60 мольн.% или меньше, и количество виниловых связей перед гидрированием полимерного блока (B2) составляет больше чем 60 мольн.% и 100 мольн.% или меньше; и
степень гидрирования составляет 80 мольн.% или больше.
2. Гидрированный блок-сополимер по п. 1, в котором полное содержание полимерного блока (C) и полимерного блока (S) составляет 3-27 мас.% на 100 мас.% гидрированного блок-сополимера.
3. Гидрированный блок-сополимер по п. 1 или 2, в котором содержание полимерного блока (B1) составляет 10-60 мас.%, а содержание полимерного блока (B2) составляет 30-80 мас.% на 100 мас.% гидрированного блок-сополимера.
4. Гидрированный блок-сополимер по любому из пп. 1-3, в котором
полимерный блок (B) дополнительно содержит полимерный блок (B3), присутствующий на конце гидрированного блок-сополимера, и
содержание полимерного блока (B3) в гидрированном блок-сополимере составляет 1-10 мас.%.
5. Гидрированный блок-сополимер, содержащий в своей молекуле звено винилароматического соединения и звено соединения диена с сопряженными двойными связями, в котором:
содержание звена винилароматического соединения составляет 1-15 мас.%;
степень гидрирования гидрированного блок-сополимера составляет 80 мольн.% или больше;
содержание бутилена и/или содержание пропилена составляет 42-80 мольн.% на 100 мольн.% звеньев соединения диена с сопряженными двойными связями в целом;
гидрированный блок-сополимер имеет пик кристаллизации при температуре -20-80°C и имеет теплоту кристаллизации 0,1-10 Дж/г;
пик объема элюирования гидрированного блок-сополимера, полученный путем измерения методом хроматографии с температурным градиентом, находится в диапазоне 0°C или выше и 150°C или ниже, и ширина на половине высоты пика объема элюирования находится в диапазоне 20-40°C;
пик tan δ (Tg1), который наблюдается на графике тангенса потери тепла (tan δ), получаемом путем измерения твердой вязкоупругости (1 Гц) гидрированного блок-сополимера, и указывает на стеклование гидрированного блок-сополимера, находится в диапазоне -45°C или выше и 0°C или ниже, а высота пика tan δ составляет меньше чем 1,60; и
твердость по Шору А гидрированного блок-сополимера составляет 15-60.
6. Гидрированный блок-сополимер по любому из пп. 1-5, в котором микрофазно-разделенная структура содержит сферическую структуру.
7. Гидрированный блок-сополимер по любому из пп. 1-6, в котором пик tan δ (Tg1), который наблюдается на графике тангенса потери тепла (tan δ), получаемом путем измерения твердой вязкоупругости (1 Гц) гидрированного блок-сополимера, и указывает на стеклование гидрированного блок-сополимера, находится в диапазоне выше чем -45°C и -30°C или ниже, и разность ΔTg между Tg1 и пиком tan δ (Tg2), наблюдаемым при добавлении 30 мас.% гидрированного блок-сополимера к гомополипропилену, то есть Tg1-Tg2, составляет от 3 до 12°C.
8. Гидрированный блок-сополимер по любому из пп. 1-7, в котором
при измерении 13C-ЯМР отношение интегрированного значения в диапазоне 29,4-30,0 частей на миллион к интегрированному значению в диапазоне 9,0-14,0 частей на миллион, интеграл в диапазоне 29,4-30,0 частей на миллион/интеграл в диапазоне 9,0-14,0 частей на миллион, находится в диапазоне от отношения интегрированных значений, определяемого следующей формулой (1), до отношения интегрированных значений, определяемого следующей формулой (2), и
содержание бутилена составляет 50-80 мольн.%:
3
Отношение интегрированных значений = ((1,23+((100 - содержание бутилена× 0,97-0,3)/0,97)/10000 × 0,97)/0,97)/(содержание бутилена/4)... Формула (1), и
3
Отношение интегрированных значений = ((12,28+((100 - содержание бутилена× 0,97-0,3)/0,97)/10000 × 0,97)/0,97)/(содержание бутилена/4). Формула (2).
9. Композиция полипропиленовой смолы, содержащая 1-99 мас.% гидрированного блок-сополимера по любому из пп. 1-8 и 1-99 мас.% полипропиленовой смолы.
10. Композиция полипропиленовой смолы по п. 9, в которой при широкоугольной рентгеновской дифрактометрии отношение интенсивности дифракционного пика (I(14)) при угле рассеивания (2θ) 14° к интенсивности дифракционного пика (I(15)) при угле рассеивания (2θ) 15°, то есть значение I(14)/I(15), составляет 0,1 или больше и меньше чем 1,4.
11. Композиция полипропиленовой смолы по п. 9 или 10, в которой, при измерении с помощью хроматографии перекрестного фракционирования, интегральный объем элюирования при -20°C или ниже составляет 0,1% или больше и меньше чем 10% от общего объема, интегральный объем элюирования в диапазоне температур выше чем -20°C и ниже чем 60°C составляет 1% или больше и меньше чем 99% от общего объема, и интегральный объем элюирования в диапазоне температур 60°C или выше и 150°C или ниже составляет 1% или больше и меньше чем 99% от общего объема.
12. Композиция полипропиленовой смолы по любому из пп. 9-11, в которой полипропиленовая смола представляет собой статистический полипропилен.
13. Формованное изделие, содержащее гидрированный блок-сополимер по любому из пп. 1-8.
14. Формованное изделие, содержащее композицию полипропиленовой смолы по любому из пп. 9-12.
15. Многослойная пленка, содержащая слой, содержащий полипропиленовую смолу и гидрированный блок-сополимер по любому из пп. 1-8.
16. Многослойная пленка по п. 15, в которой:
многослойная пленка содержит наружный слой, промежуточный слой и внутренний слой;
наружный слой содержит полипропиленовую смолу P1;
промежуточный слой содержит полипропиленовую смолу P2 и гидрированный блок-сополимер; и
внутренний слой содержит полипропиленовую смолу P3 и/или полиэтиленовую смолу.
17. Многослойная пленка по п. 16, в которой толщина наружного слоя составляет 5-50 мкм, толщина промежуточного слоя составляет 100-200 мкм, и толщина внутреннего слоя составляет 5-50 мкм.
18. Многослойная пленка по любому из пп. 15-17, в которой при измерении с помощью хроматографии перекрестного фракционирования (CFC) интегральный объем элюирования при -20°C или ниже составляет 0,1% или больше и меньше чем 75% от общего объема, интегральный объем элюирования в диапазоне температур выше чем -20°C и ниже чем 60°C составляет 5% или больше и меньше чем 80% от общего объема, и интегральный объем элюирования в диапазоне температур 60°C или выше и 150°C или ниже составляет 20% или больше и меньше чем 95% от общего объема.
19. Труба, содержащая слой, содержащий полипропиленовую смолу и гидрированный блок-сополимер по любому из пп. 1-8.
20. Труба по п. 19, в которой содержание гидрированного блок-сополимера составляет 40-95 мас.%, а содержание полипропиленовой смолы составляет 5-60 мас.%.
21. Труба по п. 19 или 20, дополнительно содержащая гидрированный блок-сополимер (a2), отличающийся от гидрированного блок-сополимера, причем:
гидрированный блок-сополимер (a2) содержит полимерный блок (C-2), имеющий соединение диена с сопряженными двойными связями в качестве главного компонента, полимерный блок (B-2), имеющий соединение диена с сопряженными двойными связями в качестве главного компонента, и полимерный блок (S-2), имеющий винилароматическое соединение в качестве главного компонента;
в гидрированном блок-сополимере (а2) содержание полимерного блока (C-2) составляет 0-15 мас.%, содержание полимерного блока (B-2) составляет 75-97 мас.%, и содержание полимерного блока (S-2) составляет 3-25 мас.%;
количество виниловых связей перед гидрированием полимерного блока (C-2) составляет 1-25 мольн.%, а количество виниловых связей перед гидрированием полимерного блока (B-2) составляет 40-100 мольн.%; и
степень гидрирования гидрированного блок-сополимера (а2) составляет 80 мольн.% или больше.
22. Труба по п. 21, в которой полное содержание гидрированного блок-сополимера и гидрированного блок-сополимера (a2) составляет 40-95 мас.%, а содержание полипропиленовой смолы составляет 5-60 мас.%.
23. Труба по любому из пп. 19-22, в которой
труба содержит наружный слой и внутренний слой;
внутренний слой содержит гидрированный блок-сополимер;
толщина наружного слоя составляет 5-1000 мкм; и
толщина внутреннего слоя составляет 10-3000 мкм.
24. Труба по п. 23, в которой содержание полипропиленовой смолы в наружном слое составляет 60-95 мас.%, а содержание гидрированного блок-сополимера в наружном слое составляет 5-40 мас.%.
25. Труба по любому из пп. 19-24, в которой
труба содержит наружный слой и внутренний слой;
внутренний слой содержит гидрированный блок-сополимер;
толщина наружного слоя составляет 5-1000 мкм; и
толщина внутреннего слоя составляет 10-3000 мкм.
26. Труба по п. 25, в которой содержание полипропиленовой смолы во внутреннем слое составляет 5-60 мас.%, а содержание гидрированного блок-сополимера во внутреннем слое составляет 40-95 мас.%.
27. Труба по любому из пп. 19-26, в которой при измерении с помощью хроматографии перекрестного фракционирования (CFC) интегральный объем элюирования при -20°C или ниже составляет 0,1% или больше и меньше чем 40% от общего объема, интегральный объем элюирования в диапазоне температур выше чем -20°C и ниже чем 60°C составляет 40% или больше и меньше чем 95% от общего объема, и интегральный объем элюирования в диапазоне температур 60°C или выше и 150°C или ниже составляет 5% или больше и меньше чем 60% от общего объема.
28. Клейкая пленка, содержащая:
пленку подложки; и
клейкий слой, содержащий гидрированный блок-сополимер по любому из пп. 1-8 и расположенный на пленке подложки.
29. Клейкая пленка по п. 28, в которой:
клейкий слой дополнительно содержит 5-95 мас.% гидрированного блок-сополимера (b) и/или гидрированного блок-сополимера (c);
гидрированный блок-сополимер (b) содержит в своей молекуле полимерный блок (B-1), имеющий соединение диена с сопряженными двойными связями в качестве главного компонента, а также полимерный блок (S1), имеющий винилароматическое соединение в качестве главного компонента;
в гидрированном блок-сополимере (b) содержание полимерного блока (B-1) составляет от 95 до 70 мас.%, а содержание полимерного блока (S1) составляет 5-30 мас.%;
количество виниловых связей перед гидрированием полимерного блока (B-1) составляет 30-100 мольн.%;
степень гидрирования гидрированного блок-сополимера (b) составляет 80 мольн.% или больше;
гидрированный блок-сополимер (c) содержит в своей молекуле полимерный блок (B-2), содержащий соединение диена с сопряженными двойными связями и винилароматическое соединение, а также полимерный блок (S2), имеющий винилароматическое соединение в качестве главного компонента;
в гидрированном блок-сополимере (с) содержание полимерного блока (B-2) составляет от 95 до 70 мас.%, а содержание полимерного блока (S2) составляет 5-30 мас.%; и
степень гидрирования гидрированного блок-сополимера (с) составляет 80 мольн.% или больше.
30. Клейкая пленка по п. 28 или 29, которая дополнительно содержит 0,5-50 мас.% реагента, придающего клейкость.
31. Клейкая пленка по п. 30, в которой реагент, придающий клейкость, представляет собой по меньшей мере одно вещество, выбираемое из группы, состоящей из гидрированной терпеновой смолы, ароматически модифицированной гидрированной терпеновой смолы, гидрированной терпенфенольной смолы и терпенфенольной смолы.